Brevet FR2989375A1 — publié le 20131018

NOUVEAUX COMPOSES RAMIFIES ET INSATURES POUR LA FABRICATION DE POLYMERES RETICULABLES. Domaine de l'invention : La présente invention concerne de nouveaux composés di-fonctionnels ramifiés et insaturés, obtenus à partir d'acides gras. Elle a également pour objet un procédé pour leur préparation et leurs utilisations, notamment comme monomères dans la synthèse de polymères. En particulier, l'invention concerne des composés à fonctionnalité amine, acide, ester, nitrile, azoture et alcool, notamment issus de ressources renouvelables, particulièrement utiles dans la synthèse de polymères. L'invention a également pour objet des polymères obtenus à partir de ces nouveaux composés, notamment des polyamides, et leur utilisation pour la fabrication d'objets industriels ou de la vie courante. Les polymères sont des macromolécules obtenues à partir d'une répétition de motifs identiques (homopolymères) ou différents (copolymères) pouvant conduire à des élastomères, des thermoplastiques, des élastomères thermoplastiques ou des thermodurcissables. Ils entrent dans la composition de nombreux objets industriels ou de la vie courante comme les plastiques, les équipements électriques ou électroniques ou automobiles etc. Etat de la technique : Les polyamides sont actuellement obtenus par polyaddition d'un lactame ou par polycondensation d'au moins un aminoacide ou d'au moins une diamine avec au moins un diacide carboxylique ou au moins un dérivé d'acide carboxylique ou en utilisant des sels de nylon. Les diamines et les aminoacides utilisés dans ces polymères sont soit linéaires soit cyclo-aliphatiques ou aromatiques. Ils conduisent donc à la formation de polyamides aliphatiques ou aromatiques linéaires ayant des températures de fusion de l'ordre de 200-300°C ou à des polyamides non cristallins mais dont le point de ramollissement reste élevé. Une température de fusion ou de ramollissement élevée présente certains inconvénients. En effet, les polymères ayant des températures de fusion ou de ramollissement élevées ne peuvent pas, par exemple, être utilisés dans certains procédés de transformations tels que l'application en lit fluidisé, la projection électrostatique. Ils ne peuvent également pas servir pour recouvrir des supports sensibles à la chaleur, tels que le bois ou les matières plastiques. Il est connu de diminuer la température de transition vitreuse d'un polyamide en utilisant un agent plastifiant. L'utilisation d'un agent plastifiant présente les inconvénients suivants. Le plastifiant est un additif non lié chimiquement aux chaînes de polymère. Il a donc tendance à migrer des plastiques dans lesquels il a été incorporé vers d'autres matières, plastiques ou autres, placées en contact étroit avec le polyamide. Par ailleurs, le plastifiant peut être volatil et donc participe à la pollution de l'environnement. Ceci a un impact direct et négatif sur la santé. Une possibilité de limiter l'usage des plastifiants consiste à diminuer la température de transition vitreuse d'un polyamide soit en jouant sur la composition du polyamide (utilisation de 2, 3, 4 ... monomères différents), soit en greffant des chaînes alkyles ou aryles sur le monomère. Parmi les monomères greffés existants et pouvant jouer ce rôle, il existe des diamines N-alkylées ou N-arylées et des lactames C-alkylés, issus du pétrole, donc des matières premières non renouvelables. Les chaines alkyles ou aryles utilisées sont soit des chaînes linéaires courtes comprenant de 1 à 4 atomes de carbone soit des chaînes cycliques telles que le méthylphényl, le cyclohexyl, le cyclohexylméthyl et le méthoxyéthyl. Il existe aussi aussi l'acide N- hepty1-11-aminoundécanoique, qui est obtenu à partir de l'acide 11- aminoundécanoique et de l'heptanal, tous deux issus de l'huile de ricin donc de ressources renouvelables. Cependant le nombre de groupements chimiques qui peut être greffé sur la fonction amine ou en position alpha, beta, gamma ou delta de la fonction carboxylique des monomères est assez limité. Par ailleurs, il est connu de diminuer la température de fusion d'un polyamide en diminuant la masse molaire du polymère. Cependant une diminution de la masse molaire entraine aussi une perte des propriétés mécaniques des polyamides. La réticulation permet de compenser la perte de propriétés résultant de la diminution de la température de fusion. On connaît des polyamides réticulables par voie thermique comme décrit dans les documents US2011/0288258 et JP 2003/327634. Cependant, la réticulation par voie thermique présente l'inconvénient d'utiliser des additifs chimiques qui sont à l'origine d'émissions de composés organiques (COV). La réticulation par voie photochimique est une alternative de plus en plus développée en remplacement de la réticulation par voie thermique. En effet, la réticulation par voie photochimique permet de s'affranchir de l'utilisation de solvant donc de réduire les émissions polluantes et de préserver l'environnement. Les polyamides réticulables par voie photochimique sont généralement des polyamides fonctionnalisés. Les procédés de fonctionnalisation (ou greffage) consistent à introduire un composé fonctionnel dans le polymère au cours de sa polymérisation. Cependant la copolymérisation de ces composés fonctionnels est souvent difficile à contrôler et entraine des répartitions non homogènes. Il existe donc un besoin d'obtenir des polymères ramifiés et insaturés, notamment des polyamides ramifiés et insaturés, présentant à la fois de bonnes propriétés mécaniques et une température de fusion abaissée. Il existe également un besoin d'obtenir des polymères pouvant facilement être réticulés par voie photochimique. Un but de la présente invention est de fournir des monomères et des polymères palliant au moins partiellement les inconvénients précités. Un premier objectif de la présente invention est l'obtention de nouveaux monomères insaturés et ramifiés permettant de modifier des propriétés du polymère dans lequel ils sont incorporés et permettant une réticulation du polymère par voie photochimique. Cet objectif est atteint grâce à la conception et la synthèse de diamines, aminoacides, aminoesters, diols, diazotures et dinitriles insaturés et ramifiés comportant une chaîne alkyle située en a ou en R de la fonction amine, alcool, acide, azoture ou nitrile. Les composés selon l'invention présentent une grande variété de longueurs de chaîne hydrocarbonée qui permet avantageusement de moduler les propriétés chimiques et mécaniques des polymères dans lesquels ils sont utilisés. La présence d'insaturations dans les composés selon l'invention offre la possibilité d'établir des liaisons de réticulation entre chaînes, permettant à nouveau de moduler les propriétés mécaniques des polymères dans lesquels elles sont présentes et permettant de s'affranchir d'un procédé de fonctionnalisation difficile à maitriser. Cet objectif est atteint grâce à la conception et la synthèse de diamines, aminoacides ou aminoesters insaturés et ramifiés comportant une chaîne alkyle située en a ou en R de la fonction amine qui est de classe primaire ou en a ou en R de la fonction acide. Les composés selon l'invention sont donc plus réactifs que les diamines N-alkylées de l'art antérieur qui présentent une fonction amine secondaire. Par ailleurs, les composés selon l'invention présentent une grande variété de longueurs de chaîne hydrocarbonée. Un second objectif de la présente invention vise à la mise au point d'un nouveau procédé de synthèse de ces composés insaturés et ramifiés qui soit simple, comprenne un nombre limité d'étapes réactionnelles, soit adaptable à des matières premières d'origines renouvelables et soit industrialisable. Cet objectif est atteint grâce à l'utilisation comme matière de départ d'un acide carboxylique insaturé, notamment un acide gras d'origine naturelle, comprenant soit une fonction hydroxyle soit un cycle époxy. Un autre objectif de la présente invention vise à la mise au point de polymères, notamment de polyamides, dont les propriétés mécaniques, cristallines et thermiques peuvent être modulables. Cet objectif est atteint grâce à l'utilisation des composés insaturés et ramifiés selon l'invention comme monomères. Les composés insaturés et ramifiés selon l'invention présentent des chaînes alkyles insaturées et ramifiées de longueur modulables. Cette diversité de structures chimiques peut donc permettre d'abaisser la température de fusion des polymères, notamment des polyamides, favorisant ainsi l'utilisation de procédés de mise en oeuvre moins coûteux en énergie, ou encore d'élargir la gamme de propriétés mécaniques (souplesse) et donc de domaines d'application en jouant sur la longueur de la chaîne ramifiée ou en jouant sur la réticulation du polymère. Le document FR-1230155 décrit un mélange de diamines ramifiées et saturées en C18 et son utilisation comme durcisseur de résines époxy. Toutefois, ce procédé utilise comme matière première une amine dont on ne connaît pas l'origine et ne permet pas l'accès à une grande variété de composés. Le document US-2,309,509 décrit la préparation de plusieurs diamines ramifiées et saturées à partir de cétoacides d'acides gras. Plusieurs documents mentionnent des acides aminés ramifiés et saturés obtenus à partir de cétoacides d'acides gras (US-2,312,967 ; US-2,283,683 ; GB-634,172 et US-2,524,046) ainsi que leur utilisation pour la synthèse de polyamides. Toutefois, aucun des procédés décrits dans ces documents n'a été développé industriellement. Les articles intitulés « Unsaturated PA X,20 from Renewable Resources via Metathesis and Catalytic Amidation » de Mutlu H et al Macromol. Chem. Phys., 210, 1019 (2009), « Linear Unsaturated Polyamides: Nylons 6 u18 and 18 u18 » de Bennett C et al, Macromol. Chem. Phys., 205, 2438 (2004) et « Unsaturated Polyamides from Bio-Based Z-octadec-9-enedioic Acid » de Pardal F et al, Macromol. Chem. Phys., 209, 64 (2008) décrivent la synthèse d'un polyamide insaturé obtenu à partir d'une huile végétale. L'article intitulé « A new UV-curable powder coating based on a a,w- unsaturated copolyamide 6/11/12 » de Marion N'Negue Minsta et al, Eur. Polym. J., 45, 2043 (2009) décrit un copolyamide (6/11/12) a,w-insaturé qui peut être réticulé par voie photochimique. Toutefois, aucun de ces articles ne décrit un polyamide insaturé et ramifié, ni son procédé de fabrication ni sa transformation par voie photochimique. Le procédé de l'invention donne accès à de nombreux composés dont beaucoup n'ont jamais été décrits dans l'art antérieur, notamment des composés diamine, aminoacide, aminoester, dialcool, diazoture et dinitrile, et permet d'accéder à une gamme variée de composés de fonctionnalités diverses. Ainsi il donne accès à une grande variété de monomères et composés réticulants utilisables dans la synthèse de polymères et permet donc la production de polymères ayant des propriétés, notamment des propriétés mécaniques, cristallines et thermiques, variées, modulables. Résumé de l'invention Un premier objet de l'invention concerne des composés de formule (I) représentés ci-dessous : Y (CH2)x R1 -CH R2 -X (I) dans laquelle : R1 représente un groupement hydrocarboné comprenant un nombre n entier d'atomes de carbone, R2 représente un groupement hydrocarboné comprenant un nombre entier p d'atomes de carbone, au moins l'un de R1 et de R2 est insaturé, x=0 ou x=1, 3 Description détaillée. ^ Les composés de l'invention : Un premier objet de l'invention vise des composés de formule (I) représentés ci-dessous : Y (CH2)x R1-CH-R2-X (I) dans laquelle : R1 représente un groupement hydrocarboné comprenant un nombre n entier d'atomes de carbone, R2 représente un groupement hydrocarboné comprenant un nombre entier p d'atomes de carbone, au moins l'un de R1 et de R2 est insaturé, x=0 ou x=1, 3 Parmi les composés de formule (I), les composés répondant à la formule (Ia) font partie des préférés : NH2 (I I-12)x R1- CH- R2 X (la) avec R1 représente un groupement hydrocarboné comprenant un nombre n entier d'atomes de carbone, R2 représente un groupement hydrocarboné comprenant un nombre entier p d'atomes de carbone, au moins l'un de R1 et de R2 est insaturé, x=0 ou x=1, 3 Parmi les composés de formule (I), les composés répondant à la formule (Ib) font partie des préférés : Y' R1- CH- R2 X' (lb) avec R1 représente un groupement hydrocarboné comprenant un nombre n entier d'atomes de carbone, R2 représente un groupement hydrocarboné comprenant un nombre entier p d'atomes de carbone, au moins l'un de R1 et de R2 est insaturé, 3 Les composés répondant à la formule (Tc) ci-dessous présentent un intérêt particulier car ce sont des intermédiaires pour la synthèse des composés (I) préférés : Y" R1- CH- R2 X" avec R1 représente un groupement hydrocarboné comprenant un nombre n entier d'atomes de carbone, R2 représente un groupement hydrocarboné comprenant un nombre entier d'atomes de carbone, au moins l'un de R1 et de R2 est insaturé, 3 Dans un mode de réalisation, la chaîne R2 est saturée. Selon ce mode de réalisation, de manière préférée, la chaîne R2 est choisie parmi le groupe formé par -(CH2)6-, -(CH2)7-, -(CH2)8- Dans un autre mode de réalisation, la chaîne R2 comprend au moins une insaturation. Préférentiellement, l'insaturation est située en position alpha, beta ou gamma du carbone portant les fonctions -(CH2),,-Y et R1 avec R1, R2 et x tels que définis ci-dessus. De manière préférée, l'insaturation est une double-liaison carbone-carbone. Selon cette variante, de manière encore plus préférée, la chaîne R2 est choisie parmi le groupe formé par -CH2-CH=CH-(CH2)7 ; CH-CH CH-CH (CH2)7- ; -CH2-CH=CH-CH2-CH=CH-(CH2)7- ; -CH2-CH=CH-(CH2)7-, -CH2- CH-CH-(CH2)9- ; -(CH2)2.-CH-CH-(CH2)7- ; -(CH2)2-CH-CH-(CH2)9-- Dans une autre variante de l'invention, les combinaisons spécifiques (Ri/R2) préférées sont les suivantes : - (CH3-(CH2)5- -CH2-CH=CH-(CH2)7-); - (CH3-(CH2)4- / CH-CH CH-CH (CH2)7-); - (CH3-(CH2)2-/ -CH2-CH=CH-CH2-CH=CH-(CH2)7-); - (CH3-CH2-CH=CH-(CH2)2- CH2-CH=CH-(CH2)7-); - (CH3-(CH2)4-CH=CH-(CH2)2- -(CH2)7-); - (CH3-(CH2)4 CH-CH CH-CH / -(CH2)7-); - (CH3-(CH2)5- -CH2-CH=CH-(CH2)9-); - (CH3-CH2-CH=CH-(CH2)2- /-CH2-CH=CH-(CH2)9-); -(c-F-1) C- (CHil, 1. / /I - (CH3-(CH2)5-C=C-C=C- / -(CH 2)6-); - (CH2=CH-(CH2)2,-CH=CH-CC-CC- / -(CH2)6-); - (CH3-(CH2)4-CH=CH-CH2- / -(CH2)8-); - (CH3-(CH2)4-CH=CH-CH2-CH2- / -(CH2)7-); - (ru (- cH - / -(CH - rH (rH - )- - (CH3-(CH2)5- -CH2-CH=CH-(CH2)7-); . (ru (- cH - / -(CH - rH (rH - l- - (CH3-(CH2)5- -CH2-CH=CH-(CH2)9-). Selon une variante de l'invention qui sera explicitée ci-dessous, les composés (I) peuvent être obtenus sous forme de mélanges (Ii) et (Iii) :35 Y fCH2)x R'i C-C H 1-12 Y C1-12)x R'i C-C- R12 X H 2 H (Iii) dans lesquels soit R'1 représente R1 et CH2-R' 2 représente R2 ou CH2- 15 R'1 représente R1 et R'2 représente R2. Cette variante concerne toutes les formules préférées (I), (Ia), (Ib), (Te), (Id) qui ont été décrites ci-dessus. Les mélanges (Ii) et (Iii) sont obtenus en quantités sensiblement équimolaires de (Ii) et (Iii). 20 Les composés de l'invention présentent l'avantage, par rapport aux composés de l'art antérieur d'avoir au moins une ramification et au moins une insaturation. En effet, les composés de l'invention (I) présentent une chaîne principale difonctionnelle représentée par Y-(CH2)x-CH-R2-X et une chaîne latérale représentée par R1 (ou ramification) et au moins une insaturation soit dans la chaîne 25 principale R2 et/ou soit dans la chaîne latérale R1. Les composés de l'invention comprennent, avantageusement, une chaîne latérale de longueur variable et modulable (de 3 à 10 atomes de carbone). Par ailleurs dans le cas où Y=NH2, les composés de l'invention comportent des chaînes alkyles situées en alpha ou en béta de la fonction Y=NH2, 30 ces composés sont donc des amines de classe primaire, et donc sont avantageusement plus réactives que la fonction amine secondaire présente dans les diamines N-substituées de l'art antérieur. La diversité des structures chimiques des composés selon l'invention permet avantageusement le développement d'un panel large de produits, notamment 35 dans le domaine des polymères et plus particulièrement dans le domaine des polyamides. En effet, les composés de formule (A) peuvent servir de monomères pour la synthèse de polymères. La présence d'au moins une insaturation soit dans la chaîne principale et/ou soit dans la chaîne latérale offre la possibilité de réticulation 10 entre chaînes de polymères permettant ainsi de moduler les propriétés mécaniques des polymères dans lesquels les composés de formule A sont présents. De plus, la présence d'une ramification de longueur variable dans les composés de formule (A) permet avantageusement de jouer sur la cristallinité des polymères constitués de ces composés et de modifier notamment leurs propriétés thermiques. Ainsi, par exemple, des polyamides ramifiés présentent des températures de fusion qui peuvent être très inférieures à leurs équivalents linéaires de l'art antérieur. Ceci permet d'envisager des procédés de mise en oeuvre de ces polyamides ramifiés à basse température, ce qui n'est pas possible actuellement du fait des températures de fusion généralement élevées des polyamides présents sur le marché qui limitent leur application sur des supports sensibles aux hautes températures (matières plastiques, bois ...). ^ Les procédés de préparation des composés de l'invention : L'invention a également pour objet un procédé de préparation des composés de formule (I) qui est exposé ci-dessous dans ses différentes variantes. Dans tous les schémas exposés ci-dessous, sauf indication contraire, les variables R1, R2, x, X, Y ont la même définition que dans la formule (I). Lorsque l'une ou plusieurs de ces variables a un sens plus limité celui-ci est alors indiqué en lien avec le schéma concerné. Préparation des composés de formule (I) avec Y=NH2 : Selon l'invention, lorsque Y=NH2, les composés (I) sont représentés par la formule (Ia). Selon cette variante, le procédé de l'invention se caractérise notamment en ce qu'il comprend au moins une étape de réduction d'un composé de formule (Ib) suivant le schéma 1 ci-dessous : Y' NH2 (CH2)x R1 CH- R2 - X R1- OH- R2 X' (la) (I b) Schéma 1 X est choisi parmi le groupe formé par CH2-NH2, CH2-CH2-NH2 et COOR3 avec R3 représente H ou un alkyle en C1-C12, et Y' est choisi parmi le groupe formé par N3 ou CN, X' est choisi parmi le groupe formé CH2-N3, CH2-CN, COOR3 avec R3 est un H ou un alkyle en C1-C12, et lorsque x=0 alors Y'=N3, lorsque x=1 alors Y'=CN, lorsque X= COOR3 alors X'= COOR3, lorsque X= CH2-CH2-NH2 alors X'= CH2-CN, lorsque X= CH2-NH2 alors X'= CH2-N3. En effet par réduction des fonctions nitrile et azoture des composés (Ib), on obtient des fonctions amines. Cette étape s'effectue selon des moyens bien connus de l'homme du métier. Par exemple on peut utiliser un traitement par LiA1H4 dans du diéthyléther anhydre à température ambiante et sous agitation. Les composés répondant à la formule (lb) peuvent être obtenus par différentes voies de synthèse. Préparation des composés de formule (I) avec Y=N3 : Dans une variante du procédé, le composé de formule (lb) est obtenu directement par transformation de la fonction alcool d'un acide gras de formule (Ie) en une fonction azoture selon le schéma 2 ci-dessous : OH N3 R1- CH -R2- X" R1 - CH -R2- X' (le) (lb) Schéma 2 avec X' représente un groupement choisi parmi CH2N3 et COOR3, et R3 représente H ou un alkyle en C1-C12, X"' représente un groupement choisi parmi OH et COOR3, et R3 représente H ou un alkyle en C1-C12. Cette étape s'effectue selon des moyens bien connus de l'homme du métier. Notamment, on peut utiliser un traitement par un azoture de diphénylphosphoryle en présence de 1,8-diazabicyclo[5.4.0]undéc-7-ène. Selon une autre variante, lorsque Y représente N3 dans la formule (I), le composé (lb) peut être obtenu par un procédé comportant au moins une étape de transformation d'un mésyle en azoture par des moyens bien connus de l'homme du métier, notamment par traitement par NaN3 suivant le schéma 3 ci-dessous : SO,C1-1, 0 (Ic) (lb) Schéma 3 avec X' est choisi parmi le groupe formé par COOR3 ou CH2-CN, lorsque X'=CH2-N3 alors X"=CH2-0-802-CH3, lorsque X'= CH2-CN alors X"=CH2-CN, lorsque X'=COOR3 alors X"=COOR3. Cette étape s'effectue selon des moyens bien connus de l'homme du métier. Notamment, on peut utiliser un traitement par NaN3 sous agitation avec chauffage du milieu réactionnel. Préparation des composés de formule (I) avec Y=CN : Lorsque Y représente CN dans la formule (I), le composé (I) est obtenu par un procédé comportant au moins une étape de transformation d'un mésyle en nitrile par des moyens bien connus de l'homme du métier, notamment par traitement par KCN suivant le schéma 4 ci-dessous : SO CH 2 3 CN R1 - CH - R2 - X" Ri - CH- R2 - (IC) (lb) Schéma 4 Dans ce schéma : - lorsque X' représente COOR3, X" représente COOR3, - lorsque X' représente CH2-CN, X" représente CH2-CN ou CH2- OSO2CH3, - lorsque X' représente N3, X" représente N3. Préparation des composés de formule (Ic) avec Y"= 0-S02-CH3 : Dans un mode de réalisation préféré, le composé (Tc) comprenant un groupement Y"=OSO2CH3 peut être obtenu à partir de l'alcool correspondant (Id) par des moyens bien connus de l'homme du métier, notamment par traitement par un halogénure de mésyle, en particulier par le chlorure de mésyle, suivant le schéma 5 ci-dessous : ?I-13 SO2 OH 0 H R1 -C2-X" R1-CR2- X" H (Id) (Ic) Schéma 5 dans lequel : X" représente un groupement choisi parmi COOR3 et CH2-0-S02- CH3, - lorsque X"=COOR3 alors X" '=COOR3 et - lorsque X"=CH2-0-S02-CH3 alors X"'=CH2-OH . Préparation des composés de formule (I) avec X=CH2OH etY= OH : Dans un mode de réalisation préféré, le procédé comprend en outre au moins une étape de préparation d'au moins un composé de formule (I) avec X=CH2OH et Y= OH à partir d'au moins un composé (Ie) par réduction d'au moins une fonction ester ou acide carboxylique COOR3 en fonction alcool selon le schéma suivant OH OH I I R1 - CH- R2 -COOR3 e.- R1 - CH- R2- CH2OH (le) (Id) Schéma 6 Préparation des composés de formule (Ie) Le composé (Ie) peut être un acide gras ou un ester d'un tel acide. Dans le cas d'un ester, il peut être obtenu à partir de l'acide correspondant par des moyens bien connus de l'homme du métier. Selon une variante, on peut également utiliser comme produit de départ un acide gras époxydé, comme l'acide vernolique C18 :1 (9Z, 12,13-0), l'acide coronarique C18 :1 (12Z, 9,10-0), l'acide alchornique C20 :1 (11Z, 14,15-0). Ces acides aminés présentent la particularité de comporter un cycle époxy qui peut être ouvert pour donner un mélange de deux acides gras hydroxyles suivant le schéma 7 ci-dessous qui illustre le cas particulier de l'acide vernolique. COOR3 OH COOR3 COOR3 OH Schéma 7 Selon ce schéma, le groupement époxyde est réduit, par exemple par traitement avec un hydrure tel que du tétrahydroborate de sodium pour conduire à deux alcools qui ne diffèrent que par la position de la fonction hydroxyle. Tous les acides gras naturellement porteurs d'une fonction époxyde sont susceptibles de conduire à de tels mélanges. L'invention concerne donc les mélanges de composés (Ii) et (Iii) répondant à la formule (I), dans lesquels X, Y, x ont la même signification que dans la formule (I), soit R'1 représente R1 et CH2-R'2 représente R2 ou CH2-R' 1 représente R1 et R'2 représente R2 et la molécule R'i-époxy-R'2-COOH est un acide gras naturellement époxydé figurant dans la liste qui a été donné ci-dessus. Dans ces mélanges, les composés (Ii) et (Iii) sont sensiblement présents en quantités molaires équivalentes. Y Y C1-12)x C1-12)x R'1912-191-1:Z'FX R'1 C-C-R'-X (Ii) H H2 2 (Iii) Produit de départ des procédés : Le produit de départ de la synthèse des composés de formule (Ia) et des produits intermédiaires (Ib), (Tc), (Id), (Ie), donc de l'ensemble des composés de formule (I) est un acide gras insaturé ou un ester d'acide gras insaturé comprenant soit une fonction hydroxyle, soit un groupe époxy. Par la suite, le terme « acide gras » définit un acide gras soit sous sa forme acide carboxylique, soit sous sa forme de sel, soit sous sa forme d'ester. L'acide gras peut être monoinsaturé ou polyinsaturé, de configuration cis ou trans. L'insaturation peut être une double liaison carbone-carbone ou une triple liaison carbone-carbone. Lorsqu'on utilise un acide gras polyinsaturé, les insaturations peuvent être une ou plusieurs doubles liaisons carbone-carbone ou une ou plusieurs triples liaisons carbone-carbone ou un mélange de doubles liaisons ou triples liaisons carbone-carbone. La position variable de la fonction hydroxyle ou du groupe époxy sur la chaîne hydrocarbonée de l'acide gras permet d'obtenir des composés de formule (I) dont la longueur de la ramification varie. Tous les acides gras insaturés comprenant soit une fonction hydroxyle, soit un groupe époxy conviennent à l'exception de ceux où la fonction hydroxyle est située à l'extrémité de la chaîne hydrocarbonée opposée à l'extrémité portant la fonction acide ou ester, sur le dernier atome de carbone de la chaîne hydrocarbonée ; le groupe époxy est situé à l'extrémité de la chaîne hydrocarbonée opposée à l'extrémité portant la fonction acide ou ester, sur le dernier atome de carbone et l'avant dernier atome de carbone de la chaîne hydrocarbonée Parmi les acides gras monoinsaturés utilisables comme produit de départ, on peut citer : l'acide vernolique C18 :1 (9Z, 12,13-0), l'acide ricinoléïque C18 :1 (9Z,12-OH), l'acide strophantus C18 :1 (12Z, 9-OH), l'acide lesquérolique C20 :1 (11Z, 14-OH), l'acide coronarique C18 :1 (12Z, 9,10-0), l'acide alchornique C20 :1 (11Z, 14,15-0). Ces derniers sont tous des acides gras de configuration cis. Parmi les acides gras polyinsaturés utilisables comme produit de départ, on peut citer : l'acide coriolique C18 :2 (9Z, 11E, 13-OH), l'acide avénoléïque C18 :2 (9Z, 12Z, 15-OH), l'acide densipolique C18 :2 (9Z, 15Z, 12- OH), l'acide 13-dimorphécolique C18 :2 (10E, 12E, 9-OH), l'acide a-dimorphécolique C18 :2 (10E, 12Z, 9-OH), l'acide auricolique C20 :2 (11Z, 17Z, 14-OH), l'acide isanolique C18 :1 (17, 8-OH). Selon une variante, on peut également utiliser comme produits de départ un acide gras époxydé, comme l'acide vernolique C18 :1 (9Z, 12,13-0), l'acide coronarique C18 :1 (12Z, 9,10-0), l'acide alchornique C20 :1 (11Z, 14,15-0). Ces acides gras présentent la particularité de comporter un cycle époxy qui peut être ouvert pour donner un mélange de deux acides gras hydroxyles. Les acides gras issus des matières premières renouvelables et utilisés préférentiellement comme produit de départ sont choisis parmi le groupe formé par : l'acide vernolique C18 :1 (9Z, 12,13-0), l'acide ricinoléïque C18 :1 w-9 (9Z,12-OH), l'acide strophantus C18 :1 (12Z, 9-OH), l'acide lesquérolique C20 :1 (11Z, 14- OH), l'acide coronarique C18 :1 (12Z, 9,10-0), l'acide alchornique C20 :1 (11Z, 14,15-0), l'acide coriolique C18 :2 (9Z, 11E, 13-OH), l'acide avénoléïque C18 :2 (9Z, 12Z, 15-OH), l'acide densipolique C18 :2 (9Z, 15Z, 12-OH), l'acide 13- dimorphécolique C18 :2 (10E, 12E, 9-OH), l'acide a-dimorphécolique C18 :2 (10E, 12Z, 9-OH), l'acide auricolique C20 :2 (11Z, 17Z, 14-OH), l'acide isanolique C18 :1 (17, 8-OH). L'invention a encore pour objet un procédé d'obtention d'un composé de formule (I) tel que défini ci-dessus qui utilise comme produit de départ au moins un acide gras figurant dans les listes données ci-dessus. Les acides gras mono- ou polyinsaturés portant soit une fonction hydroxyle soit un groupement époxy sont disponibles auprès des fournisseurs notamment auprès des fournisseurs suivants : TCI Fine Chemicals, Aldrich, AAA Chemicals, 3B Scientific Corporation, 1K Scientific Co... Avantageusement, le procédé de synthèse selon l'invention peut donc être mis en oeuvre à partir d'acides gras qui peuvent être obtenus et qui sont disponibles à partir de matières premières naturelles d'origine végétale ou d'origine animale, y compris les algues, donc à partir des matières premières renouvelables. De telles matières premières permettant l'extraction d'acides gras sont notamment disponibles auprès des sociétés suivantes : Olvea, Novance, Chempri Oleochemicals, Chempri Oleochemicals... Des procédés pour leur obtention sont décrits dans : Bokeno [Isano] oil. I. The fat acids of the oil and their separation, Kaufmann H.P., Herminghaus H., Fette und Seifen, 53, 537 (1951); Geranium sanguineum (Geraniaceae) seed oil: A new source of petroselinic and vernolic acid, Tsevegsuren N., Aitzetmuller K., Vosmann K., Lipids, 39(6), 571 (2004) ; et dans le document WO 2011/143753. Le procédé de synthèse selon l'invention a l'avantage d'être simple à mettre en oeuvre car il utilise un nombre restreint d'étapes de transformation. Il permet également d'obtenir des rendements suffisants notamment pour une mise en oeuvre industrielle. Par ailleurs, le procédé selon l'invention fait appel à l'utilisation de matières premières d'origines naturelles renouvelables, c'est-à-dire de matières premières d'origine non fossile, notamment tel que le pétrole, charbon et gaz. Par « matières premières d'origines naturelles renouvelables » ou par « matières premières renouvelables », on entend au sens de la présente invention, une matière première renouvelable qui est une ressource naturelle, animale ou végétale, dont le stock peut se reconstituer sur une période courte à l'échelle humaine. Il faut en particulier que ce stock puisse se renouveler aussi vite qu'il est consommé. Ainsi les acides gras mono ou polyinsaturés d'origine naturelle renouvelable sont issus des huiles végétales extraites de diverses plantes telles que le tournesol, le colza, le ricin, le lesquerella, le vernonia, l'ougokea, le dimorphoteca, le strophantus, l'olive, le soja, le palmier, la coriandre, le céleri, l'aneth, la carotte, le fenouil, le Limnanthes Alba (meadowfoam), l'avocat, l'argousier, le carthame et la caméline. Ils peuvent aussi être issus également du monde animal terrestre ou marin, et dans ce dernier cas, aussi bien sous forme de poissons, de mammifères que d'algues. Il s'agit en général de graisses provenant de ruminants, de poissons comme la morue, ou de mammifères marins comme les baleines ou les dauphins. Les matières premières renouvelables contiennent du carbone 14 noté 14C, contrairement aux matériaux issus de matières fossiles. Les matériaux contenant du carbone tirés d'organismes vivants, animaux ou végétaux, sont constitués d'un mélange de 3 isotopes : 12C (représentant environ 98,892 %), 13C (représentant environ 1,108 %) et 14C (présent à l'état de traces : 1,2.1040 %). Dans un organisme vivant, le rapport 14C/12C est maintenu constant par le métabolisme car le carbone est continuellement échangé avec l'environnement extérieur. La proportion de 14C étant constante dans l'atmosphère, il en est de même dans l'organisme, tant qu'il est vivant, puisqu'il absorbe ce 14C au même titre que le 12C ambiant. Le rapport moyen de 14C/12C dans un organisme vivant est égal à 1,2.10-12. Le 12C est stable, c'est-à-dire que le nombre d'atomes de 12C dans un échantillon donné est constant au cours du temps. Le 14C, en revanche est radioactif et le nombre d'atomes de 14C dans un échantillon décroît au cours du temps (t) selon la loi : n = no exp(-at), dans laquelle : - no est le nombre de 14C à l'origine (à la mort de la créature, animal ou plante), - n est le nombre d'atomes 14C restant au bout du temps t, - a représente la constante de désintégration (ou constante radioactive) ; a est reliée à la demi-vie. La demi-vie est la durée au bout de laquelle un nombre quelconque de noyaux radioactifs ou de particules instables d'une espèce donnée, est réduit de moitié par désintégration. La demi-vie du carbone 14 vaut 5730 ans. Compte tenu de la demi-vie du carbone 14, la teneur en carbone 14 est sensiblement constante depuis l'extraction des matières premières renouvelables, jusqu'à la fabrication des composés, en particulier des monomères selon l'invention et même jusqu' à la fin de leur utilisation. Par conséquent, la présence de carbone 14 dans un matériau, et ce quelle qu'en soit la quantité, donne une indication sur l'origine des molécules le constituant, à savoir qu'elles sont bio-sourcées, c'est-à-dire qu'elles proviennent de matières premières renouvelables et non de matériaux fossiles. Cette quantité en masse de carbone organique bio-sourcé, i.e. issu de matières premières renouvelables par rapport à la masse totale de carbone peut être mesurée par détermination de la teneur en carbone 14 selon l'une des méthodes décrites dans la norme ASTM D6866-06 (Standard Test Methods for Determining the Biobased Content of Natural Range Materials Using Radiocarbon and Isotope Ratio Mass Spectrometry Analysis). Cette norme ASTM D6866-06 comporte trois méthodes de mesure de carbone organique issu de matières premières renouvelables (biobased carbon en anglais). Par conséquent, la présence de carbone 14 dans un matériau, et ce quelle qu'en soit la quantité, donne une indication sur l'origine des molécules le constituant, à savoir qu'une certaine fraction provient de matières premières renouvelables et non de matériaux fossiles. Les mesures effectuées par les méthodes décrites dans la norme ASTM D6866-06, notamment par spectrométrie de masse ou par spectrométrie à scintillation liquide, permettent ainsi de distinguer les monomères ou les réactifs de départs issus de matières renouvelables des monomères ou réactifs issus de matériaux fossiles. Ces mesures peuvent être utilisées comme test pour identifier l'origine des composés. El Les polymères obtenus à partir des composés de l'invention : L'invention vise également l'utilisation des nouveaux composés ramifiés de formule (I) tels que décrits ci-dessus pour la synthèse de polymères, notamment pour la synthèse de polyamides, de polyurées, de polyuréthanes, de polyesters. Elle vise également l'utilisation des variantes préférées de ces nouveaux composés ramifiés qui ont été décrites de façon détaillée ci-dessus. L'invention concerne en particulier au moins un polymère préparé à partir d'au moins un monomère choisi par les composés de formule (A), qui sont une sous-famille des composés (I), Y (CH2)x R1-CH - R2 -X (A) dans laquelle : R1 représente un groupement hydrocarboné comprenant un nombre n entier d'atomes de carbone, R2 représente un groupement hydrocarboné comprenant un nombre entier p d'atomes de carbone, au moins l'un de R1 et de R2 est insaturé, x=0 ou x=1, 3 L'invention a encore pour objet tout polymère ou copolymère de type polyester obtenu par polycondensation d'au moins un diacide et d'au moins un monomère de formule (A) avec x=0, Y=OH et X=CH2-0H. Les diazotures ramifiés de formule (A) peuvent être utilisés en combinaison avec des monomères dialcynes pour synthétiser des polymères par des réactions dites de « click chemistry ». On peut se reporter à la revue « Click Chemistry in Polymer and Materials Science » W.H.Binder et R. Sachsenhofer, Macromol. Rapid Commun., 28, 15-54 qui décrit la synthèse de polymères par cette méthode. Parmi les monomères dialcynes connus et disponibles commercialement, on peut citer notamment : le 1,4-diéthynyl benzène (disponible auprès de la société Aldrich Fluka). L'invention a encore pour objet un copolymère résultant de la réaction entre au moins un monomère de formule (A) tel que défini ci-dessus avec Y=N3, x=0 et X= CH2-N3 et au moins un monomère dialcyne. Les monomères (A) avec Y=N3, x=0 et X= CH2-N3 peuvent encore être employés comme réticulants dans des polymères tels que des polymères porteurs de fonctions alcyne, alcène, nitrile ou vinyle. L'invention a encore pour objet une composition de résine comprenant au moins un polymère ou un copolymère et comprenant au moins un composé (A) avec Y=N3, x=0 et X= CH2-N3 comme agent réticulant. Les diamines de formule (A) avec x=0 ou x=1, Y=NH2 et X=CH2- NH2 ou X= CH2-CH2-NH2 peuvent encore être employées comme réticulants dans des polymères tels que des polymères polyépoxydes, les polyamines ou les polyols. L'invention a encore pour objet une composition de résine comprenant au moins un polymère ou un copolymère et comprenant au moins une diamine de formule (A) avec x=0 ou x=1, Y=NH2 et X=CH2-NH2 ou X= CH2-CH2- NH2 comme agent réticulant. L'invention a encore pour objet des kits de préparation de résine comprenant d'une part au moins une composition à base d'un polymère ou un copolymère, et d'autre part au moins un composé (A) capable de réticuler le polymère ou le copolymère, la composition à base de polymère et le composé (A) étant dans un conditionnement adapté pour empêcher la réaction de réticulation entre le polymère et l'agent réticulant de se produire sans intervention d'un opérateur. Un tel kit permet de préparer une résine durcissable, la première et la seconde compositions étant mélangées juste avant emploi. De façon avantageuse, l'invention concerne des polymères préparés à partir de monomères dont au moins 20% en masse sont obtenus à partir de matériaux d'origine renouvelable selon la norme ASTM D6866-06. Encore mieux ces polymères sont préparés à partir de monomères dont au moins 30% en masse sont obtenus à partir de matériaux d'origine renouvelable selon la norme ASTM D686606, préférentiellement au moins 40%, et encore mieux au moins 50%. Les monomères ramifiés de formule (A) selon la présente invention présentent l'avantage de donner accès à une grande variété de polymères avec des propriétés thermiques et mécaniques modulables. Les monomères ramifiés de formule (A) présentent des ramifications de longueurs variables. Ces ramifications permettent de moduler les propriétés thermiques des polymères dans lesquels ils sont incorporés, notamment pour les polyamides. Ainsi, par exemple, les polyamides ramifiés présentent des températures de fusion qui peuvent être très inférieures à leurs équivalents linéaires. Ceci permet d'envisager des procédés de mise en oeuvre de ces polyamides à basse température, ce qui n'est pas possible actuellement du fait des températures de fusion généralement élevées des polyamides présents sur le marché. Les monomères ramifiés de formule (A) selon l'invention permettent encore avantageusement de faire varier les propriétés mécaniques, notamment des polyamides, en jouant le rôle de plastifiant interne, permettant par exemple, d'améliorer la souplesse des matériaux. Ainsi, les polymères selon la présente invention présentent l'avantage d'avoir une teneur en plastifiant limitée par rapport aux polymères de l'art antérieur puisque le monomère ramifié de formule (A) joue le rôle d' espaceur de chaînes du fait de la présence de ramifications chimiquement liées aux chaînes de polymère, c'est-à-dire que le monomère ramifié de formule (A) jouant le rôle de plastifiant interne. La migration du plastifiant au cours du vieillissement du polymère, conduisant, par exemple, à une altération des propriétés du polymère ou encore à une contamination des surfaces en contact est donc avantageusement très limitée dans les polymères de l'invention. Ces monomères ramifiés de formule (A) constituent une alternative aux dérivés de type diamine et aminoacide issus des ressources fossiles. Ils permettent par ailleurs une valorisation des huiles végétales dans le domaine des polymères, notamment des matériaux plastiques. Les polymères selon l'invention comprennent au moins une insaturation. La présence d'au moins une insaturation dans le monomère ramifié de formule (A) permet également avantageusement d'obtenir des polymères de structures modulables. En effet, cette insaturation constitue un site privilégié pour l'insertion de groupements chimiques permettant ainsi de modifier la résistance chimique et/ou mécanique des polymères obtenus, notamment des polyamides. De manière avantageuse, cette insaturation constitue également un site privilégié pour l'établissement de liaisons chimiques entre chaînes (réticulation), permettant ainsi d'améliorer la résistance chimique et/ou mécanique des polymères obtenus, notamment des polyamides. La réticulation des polymères selon la présente invention s'effectue par des moyens bien connus de l'homme du métier. Notamment, la réticulation peut être effectuée par un traitement photochimique, tel qu'un traitement ultra-violet, ou par chauffage en présence d'agents réticulants insaturés tels que le styrène, ou d'agents réticulants renfermant au moins deux fonctions thiol ou azoture. Ainsi, un autre objet de l'invention est un polymère réticulé obtenu par un traitement approprié, en particulier un traitement photochimique, notamment un traitement ultra-violet, d'au moins un polymère tel que défini ci-dessus. De préférence, le polymère réticulé est obtenu par traitement ultra-violet d'au moins un polyamide ou copolyamide comprenant au moins un monomère de formule (A) tel que défini ci-dessus et au moins un amorceur radicalaire. Les polymères de l'invention peuvent aussi, au sein d'une composition, être mélangés à d'autres matériaux tels que d'autres polymères, ou un ou plusieurs additifs choisis parmi les charges, les fibres, les colorants, les stabilisants, les modifiants chocs, les agents tensioactifs, les pigments, les azurants, les anti-oxydants, les cires naturelles et leurs mélanges. Un autre objet de l'invention est une composition photoréticulable, notamment par traitement photochimique, en particulier par des rayonnements ultraviolets, comprenant un polymère selon l'invention tel que défini ci-dessus et au moins un amorceur. De préférence, la composition photoréticulable comprend au moins un polyamide ou un copolyamide selon l'invention et au moins un amorceur. Par « amorceur », on entend au sens de la présente invention une molécule chimique photosensible et qui réagit en créant un ou plusieurs radicaux libres. Les amorceurs peuvent être des photoamorceurs radicalaires. De nombreux amorceurs sont connus de l'homme du métier, on peut citer notamment : les dérivés d'acétophénone, les oxydes d'acylphosphine, la benzophénone et ses dérivés, la thioxanthone et ses dérivés. L'invention a encore pour objet des kits de préparation d'une résine photoréticulée comprenant d'une part au moins un amorceur radicalaire et d'autre part au moins une composition à base d'un polymère ou un copolymère selon l'invention, tel qu'un polyamide ou copolyamide, dans un conditionnement adapté pour empêcher l'amorçage de la réaction de photoréticulation du polymère de se produire sans intervention d'un opérateur. Un tel kit permet de préparer une résine à base d'un polymère réticulé, l'amorceur et le polymère étant mélangés juste avant emploi. Un tel conditionnement peut consister en un récipient comportant deux ou trois compartiments internes permettant le stockage séparé de chacun des composants. Il peut être prévu un moyen permettant la mise en contact des contenus des différents compartiments de façon à amorcer la réticulation dans le récipient. On peut aussi prévoir un kit consistant en deux ou trois flacons distincts associés dans un même emballage et comportant chacun les quantités adaptées de chaque produit pour la préparation du polymère réticulé, de façon à éviter à l'utilisateur des opérations de pesée et/ou de dosage. Dans une variante de l'invention, la composition photoréticulable selon l'invention est solide, notamment est sous forme d'une poudre utilisée pour recouvrir un support. Avantageusement, la composition photoréticulable solide comprend au moins un polyamide ou copolyamide selon l'invention. Cette composition photoréticulable présente l'avantage, du fait de la présence de monomères ramifiés dans le polyamide ou le copolyamide, d'avoir une température de mise en oeuvre plus basse que les compositions à base polymères sous forme de poudre de l'art antérieur. La composition photoréticulable selon l'invention permet donc avantageusement de recouvrir des supports sensibles à la chaleur, tels que le bois et ses dérivés (contre-plaqués, panneaux de particules, de fibres etc), le plastique ou le carton. La composition photoréticulable peut également servir à recouvrir des supports métalliques ou minéraux tels que le béton, l'acier, le béton armé, le béton cellulaire, pour lesquels on souhaite éviter de perdre certaines qualités du support lors de l'application d'un revêtement. Ainsi, l'invention a également pour objet un film de polymère obtenu par traitement photochimique ou thermique d'au moins polymère selon l'invention. L'invention a également pour objet un film de polymère obtenu par traitement photochimique, notamment par traitement ultra-violet, d'une composition photoréticulable selon l'invention. L'obtention du film à partir d'un polymère ou d'une composition photoréticulable selon l'invention s'effectue par des moyens bien connus de l'homme du métier. On peut se reporter aux documents suivants qui décrivent la synthèse de ces films : - Optimisation of wettability and adhesion of a UV curable powder coating on polypropylene substrates, Wouters M., Muixi P.C., de Ruiter B., Contact Angle, Wettability and Adhesion Vol 5, 207-227 (2008) - Basics and Applications of Photopolymerization Reactions, Fouassier J.P., Allonas X. Ed., 1, 269-284 (2010) ; - UV-curable powder coatings for heat-sensitive substrates, Schwarb R., Knoblauch M., Cox J., Coatings Tech., 7(7), 44-49 (2010). Les polymères de l'invention, lorsqu'ils sont non réticulés, peuvent êtres extrudés, co-extrudés, injectés, soufflés, moulés, surmoulés, calandrés, thermoformés. On peut en faire des objets tels que par exemple des tubes, des films, des plaques, des joncs, des bouteilles, des conteneurs, des éléments de biens d'équipements électriques et électroniques tels que téléphone, ordinateur, systèmes multimédias etc... L'invention a donc aussi pour objet un support recouvert d'un film selon l'invention ou recouvert de la composition photoréticulable par ultra-violet selon l'invention, le support étant choisi parmi les matières plastiques, le bois et ses dérivés, un support minéral, un alliage métallique ou leurs mélanges. Figures : Figure 1 : Schéma 9 : exemple de synthèse de la 1-hexyl-dodéc-3-ène-1,12-diamine (10). Figure 2 : Schéma 10 : exemple de synthèse de la 1-hexyl-tridéc-3-ène-1,13- diamine (22). Figure 3 : Shéma 11 : exemple de synthèse du 12-amino-12-hexyl-dodéc-9-ènoate de méthyle (16) et de l'acide 12-amino-12-hexyl-dodéc-9-ènoïque (16'). Partie expérimentale Les schémas 9 à 11 décrivent des exemples de synthèses de composés de l'invention réalisées à partir du ricinoléate de méthyle (1) ou de l'acide ricinoléique (1'). Modes opératoires : - Purification du ricinoléate de méthyle (composé 1) Le ricinoléate de méthyle (TCI Europe, >75%) est purifié par double distillation sous vide. A.S. Bailey, V.G. Kendall, P.B. Lumb, J.C. Smith, C.H. Walker ; J. Chem. Soc., 1957, 3027-3032 (Beilstein 3 IV 1026, 1207) - Purification de l'acide ricinoléique (composé 1') L'acide ricinoléique est obtenu par hydrolyse du ricinoléate de méthyle. - Mode opératoire général de la réduction avec LiA1H4 (synthèse des composés 2, 10 et 22) Dans un ballon bicol muni d'une agitation magnétique et d'un refrigérant, 9,6 mmol de 1, 1' et 4 dans 50 mL de diethyléther anhydre sont additionnés soit à 45 mL d'une solution de LiA1H4 (1,1 g, 28,8 mmol) dans le diethyléther anhydre pour la réduction des composés 1, 1', soit à 75 mL d'une solution de LiA1H4 (1,8 g, 48,4 mmol) dans le diéthyléther anhydre pour la réduction des composés 4. Après une agitation de 6h à température ambiante, le complexe lithioaluminate est hydrolysé. Le mélange est ensuite lavé avec une solution de NaC1 saturée. Les produits 2, 10 et 22, sont obtenus après séchage sur MgSO4 et évaporation de solvant. (Rendement 80-85% pour les composés 2, 10 et 22). - Mode opératoire général de la réaction avec le chlorure de mésyle (synthèse des composés 3, 14 et 14') Dans un ballon bicol muni d'une agitation magnétique et d'un réfrigérant, les composés 2, 1 et 1' (22,7 mmol en fonctions hydroxyle) sont solubilisés dans 50 mL de diethyléther anhydre. 6,0 mL de Net3 (45,5 mmol), puis 3,9 mL (50,0 mmol) de chlorure de mésyle sont ensuite ajoutés. Après 1h d'agitation à température ambiante, le milieu organique est lavé avec de l'eau. Les produits 3, 14 et 14' sont obtenus après séchage sur MgSO4 et évaporation de solvant (Rendement 90%). - Mode opératoire général de la réaction de substitution nucléophile des groupements mésylate par l'azoture de sodium (synthèse des composés 4, 15, 15' et 21) Dans un ballon bicol muni d'une agitation magnétique et d'un réfrigérant, les composés 3, 14, 14' et 20 (61 mmol en fonctions mésylate) sont solubilisés dans 140 mL de DMF. Puis, 97,5 mmol de NaN3 sont additionnés. Après 24h d'agitation à 75°C, le milieu organique est lavé avec 50 mL d'eau. Les produits 4, 15, 15' et 21 sont obtenus après extraction dans le diéthyléther (6x50 mL), séchage sur MgSO4 et évaporation de solvant (Rendement 70-90%). - Mode opératoire de l'obtention de la fonction azoture à partir de la fonction alcool en une seule étape (synthèse des composés 15, 15') Dans un ballon bicol, muni d'une agitation magnétique et d'un réfrigérant, les composés 1, 1' (25,6 mmol) sont solubilisés dans 40 mL de DMF. 5 Puis, l'azoture de diphénylphosphoryle (51,2 mmol) et le 1,8- diazabicyclo[5.4.0]undéc-7-ène (56,3 mmol) sont ajoutés. Après 16h d'agitation à 100°C, le milieu organique est lavé avec 30 mL d'eau. Les produits 15, 15' sont obtenus après séchage sur MgSO4, évaporation de solvant et purification sur colonne chromatographique (cyclohexane/acétate 10 d'éthyle = 9/1). (Rendement : 60%) - Mode opératoire de l'hydrogénation chimique (synthèse des produits 16, 16') Dans un ballon bicol muni d'une agitation magnétique et d'un réfrigérant, sont introduits les composés 15, 15' (14,8 mmol) et de l'hydrazine (74,0 15 mmol) dans un mélange éthanol/eau (60 mL/9 mL, respectivement). Après 4h d'agitation à reflux, le catalyseur est éliminé par filtration et le solvant évaporé pour donner les produits 16, 16' (Rendement : 80%). - Mode opératoire de la réaction de substitution nucléophile des groupements mésylate par les ions cyanure (synthèse du produit 20) 20 Dans un ballon bicol, muni d'une agitation magnétique et d'un réfrigérant, le composé 3 (10,3 mmol en fonctions mésylate) sont solubilisés dans 96 mL de THF/DMSO (60/40). Puis, 41,2 mmol de KCN sont additionnés. Après 28h d'agitation à 40°C, le milieu organique est lavé avec 40 mL d'eau. Le produit 20 est obtenu après extraction dans le diéthyléther (6x50 mL), séchage sur MgSO4 et 25 évaporation de solvant (Rendement : 89%). Bien entendu, la présente invention n'est pas limitée aux exemples et au mode de réalisation décrits et représentés, mais elle est susceptible de nombreuses variantes accessibles à l'homme de l'art. REVENDICATIONS1. Composés de formule (I) représentés ci-dessous : Y (.2)), R1 -CH - R2 -X (I) dans laquelle : R1 représente un groupement hydrocarboné comprenant un nombre n entier d'atomes de carbone, R2 représente un groupement hydrocarboné comprenant un nombre entier p d'atomes de carbone, au moins l'un de R1 et de R2 est insaturé, x=0 ou x=1, 3 2. Composé selon la revendication 1 dans lequel : Y=OH, x=0 et X= CH2-0H, ou - Y=NH2, x=0 ou x=1 et X est choisi parmi le groupe formé par CH2- NH2, CH2-CH2-NH2 et COOH, ou- Y= CN, x=0 et X=CH2-CN, - Y= N3 , X=0 et X = CH2-N3. 3. Composé selon l'une quelconque des revendications 1 ou 2 dans lequel : R1 et R2 sont linéaires. 4. Composé selon l'une quelconque des revendications 1 à 3 dans lequel 16 5. Composé selon l'une quelconque des revendications 1 à 4 dans lequel (Ri/R2) sont choisi parmi : - (CH3-(CH2)5- -CH2-CH=CH-(CH2)7-); - (CH3-(CH2)4- / CH-CH CH-CH (CH2)7-); - (CH3-(CH2)2-/ -CH2-CH=CH-CH2-CH=CH-(CH2)7-); - (CH3-CH2-CH=CH-(CH2)2- CH2-CH=CH-(CH2)7-); - (CH3-(CE12)4-CH=CH-(CE12)2- -(CH2)7-); - (CH3-(CH2)4 CH-CH CH-CH / -(CH2)7-); - (CH3-(CH2)5- -CH2-CH=CH-(CH2)9-); - (CH3-CH2-CH=CH-(CH2)2- /-CH2-CH=CH-(CH2)9-); . (ru (cH1 crcr/ (CHil, 1. \--2- -- ,4--- ---= / - /I - (CH3-(CH2)5-C=C-C=C- / -(CH 2)6-); - (CH2=CH-(CH2)2,-CH=CH-CC-CC- / -(CH2)6-); - (CH3-(CE12)4-CH=CH-CH2- / -(CH2)8-); - (CH3-(CE12)4-CH=CH-CH2-CH2- / -(CH2)7-); - (rH (CH 1 / (CH 1 ru ul- (CH )* \ 2,4- / - 2,2- r - (CH3-(CH2)5- -CH2-CH=CH-(CH2)7-); - (ru (cH / (CH rH (rH l- 2)4- / -\--2)2,-..,"='"- - (CH3-(CH2)5- -CH2-CH=CH-(CH2)94 6. Procédé de préparation d'un composé de formule (Ia) comprenant au moins une étape de réduction d'au moins un composé de formule (lb) selon le schéma suivant : NH2 Y' (f1-12), R1 - OH- R2 X' R1 - CH- R2 - X (lb) (la) dans lequel :R1 représente un groupement hydrocarboné comprenant un nombre n entier d'atomes de carbone, R2 représente un groupement hydrocarboné comprenant un nombre entier p d'atomes de carbone, au moins l'un de R1 et de R2 est insaturé, x=0 ou x=1, 3 7. Procédé selon la revendication 6 comprenant en outre au moins une étape de préparation d'au moins un composé de formule (lb) à partir d'au moins un composé (Ic) selon le schéma suivant : Y" Y' I I R1-R1-CH--R2--X" a- R1- CH - R2 -X' (Ic) (lb) avec X' est choisi parmi le groupe formé par CH2-N3, COOR3 et CH2-CN, Y' est choisi parmi le groupe formé par N3, CN, X" est choisi parmi le groupe formé par CH2-0-S02-CE13, CH2-CN, COOR3 Y" est choisi parmi le groupe formé par -O-S02-CH3, OH, CN ; et lorsque Y'=1\13 et X'=CH2-1\13 alors Y"= -O-S02-CH3 et X"= CH2-0- S02-CH3, - lorsque Y'= N3 et X'= CH2-CN alors Y"= -O-S02-CH3 et X"= CH2- 0-S02-CH3 ou X"= CH2-CN ,- lorsque Y'=N3 et X'=COOR3 alors Y"= -O-S02-CH3 ou Y"= -OH et X"=COOR3 , - lorsque Y'=CN et X'= CH2-N3 alors Y"= CN et X"= CH2-0-S02- CH3, - lorsque Y'=CN et X'= CH2-CN alors Y"= -O-S02-CH3 et X"= CH2- 0-S02-CH3 8. Procédé de préparation d'un composé de formule (Id) comprenant au moins une étape de réduction d'une fonction ester ou acide carboxylique en fonction alcool selon le schéma suivant : OH OH I I R1- CH- R2- COOR3 R1 - CH- R2 -CI-12O1-1 (le) (Id) dans lequel : R1 représente un groupement hydrocarboné comprenant un nombre n entier d'atomes de carbone, R2 représente un groupement hydrocarboné comprenant un nombre entier p d'atomes de carbone, au moins l'un de R1 et de R2 est insaturé, x=0 ou x=1, 3 9. Polymère préparé à partir d'au moins un monomère choisi par les composés de formule (I) selon l'une quelconque des revendications 2 à 5. 10. Polymère selon la revendication 9 résultant de la condensation : - d'au moins un monomère de formule (I) avec x= 0 ou x=1, Y= NH2 et X=COOH, - d'au moins un monomère de formule (I) avec x=0 ou x=1, Y=NH2 et X=CH2-NH2 ou X= CH2-CH2-NH2 et au moins un monomère diacide, - d'au moins un monomère de formule (I) avec x=0 ou x=1, Y=NH2 et X=CH2-NH2 ou X= CH2-CH2-NH2 et d'au moins un monomère diisocyanate, - d'au moins un monomère de formule (I) avec x=0, Y=OH et X=CH2- 0H et d'au moins un monomère diacide,- d'au moins un monomère de formule (I) avec x=0, Y=OH et X=CH2- OH et d'au moins un monomère diisocyanate, d'au moins un monomère de formule (I) avec x=0, Y=CN et X=CH2CN et d'au moins un monomère diamine, d'au moins un monomère de formule (I) avec x=0, Y=CN et X=CH2- CN et d'au moins un monomère diol, d'au moins un monomère de formule (I) avec x=0, Y=N3 et X= CH2- N3 avec au moins un monomère dialcyne. 11. Polymère réticulé obtenu par traitement photochimique, en particulier par traitement ultraviolet d'au moins un polymère défini selon la revendication 10. 12. Composition photoréticulable comprenant au moins au moins un polymère selon la revendication 9 ou 10 et au moins un amorceur. 13. Composition de résine comportant au moins un polymère et au moins un agent réticulant choisi parmi les composés selon l'une quelconque des revendications selon l'une quelconque des revendications 2 à 5.